КЕРАМИЧЕСКАЯ МАССА
CERAMIC MASS

Изобретение касается составов керамических масс, которые могут быть использованы в производстве облицовочной плитки.
Известна керамическая масса, содержащая, мас.%: глинистое сырье 32,5-84,4; кварцевый компонент (песок) 12,8-27,5; пегматит 0,2-14,0; малощелочное стекло 5,0-24,5 [1].
Задача изобретения состоит в получении термостойких керамических изделий при снижении температуры их обжига.
Технический результат достигается тем, что керамическая масса, включающая глинистое сырье, кварцевый компонент, пегматит, в качестве кварцевого компонента содержит молотый кварц и дополнительно трепел при следующем соотношении компонентов, мас.%: глинистое сырье 62,0-65,0; молотый кварц 10,2-11,8; пегматит 14,2-14,8; трепел 10,0-12,0.
В таблице приведены составы керамической массы.
Компоненты
Состав, мас. %
1
2
Глинистое сырье
65,0
62,0
Молотый кварц
10,2
11,8
Пегматит
14,8
14,2
Трепел
10,0
12,0
Термостойкость, °С
~ 250
~ 270
Для приготовления керамической массы используют качественное глинистое сырье (лессы, бентониты и др.), трепелы, кварц, пегматиты любых месторождений.
2
Компоненты дозируют в требуемых количествах, размалывают до порошкообразного состояния (удельная поверхность 2500-3500 см/г) и готовят керамическую массу с влажностью 11-13%, из которой формуют изделия требуемой конфигурации. На поверхность изделий напыляют слой цветной глазури и при температуре 1050-1100°С проводят обжиг.
Источники информации
1. SU 500203 А, 1976.